(57)【要約】      （修正有）【課題】炭素材料と樹脂等の界面の強度や界面の破壊靱性の制御により特定の表面形状を有する炭素材料を製造する方法の提供【解決手段】長さ、幅のいずれもが１０〜１２０ｎｍの範囲にある楕円状の膨らみによって表面が被覆された炭素材料であって、前記楕円状の膨らみに長さが７０ｎｍより大きな楕円状の膨らみが含まれ、炭素材料の表面１μｍ２あたり、前記楕円状の膨らみが２００〜３００個存在する炭素材料。アセチレン及びアセチレン誘導体の少なくとも一方からなるガス状物質（Ａ）を含む非酸化性雰囲気中で、有機系高分子物質を４００℃超に加熱した後、窒素雰囲気中で１０００℃以上で更に加熱して炭素化処理する工程を含む、炭素材料の製造方法。【選択図】図１
2018111905.tif 000002
【特許請求の範囲】
【請求項１】
長さ、幅のいずれもが１０〜１２０ｎｍの範囲にある楕円状の膨らみによって表面が被覆された炭素材料であって、前記楕円状の膨らみに長さが７０ｎｍより大きな楕円状の膨らみが含まれる炭素材料。
【請求項２】
炭素材料の表面１平方μｍあたりに前記楕円状の膨らみが２００個以上３００個以下存在する、請求項１に記載の炭素材料。
【請求項３】
請求項１または２に記載の炭素材料を製造する方法であって、アセチレンおよびアセチレン誘導体の少なくとも一方からなるガス状物質（Ａ）を含む非酸化性雰囲気中で、有機系高分子物質を４００℃超に加熱して炭素化処理する工程を含む、炭素材料の製造方法。
【請求項４】
前記有機系高分子物質がビニル系重合体を含む、請求項３に記載の炭素材料の製造方法。
【請求項５】
前記ビニル系重合体が、アクリロニトリル系重合体およびアクリロニトリル系重合体の誘導体の少なくとも一方を含む、請求項４に記載の炭素材料の製造方法。
【請求項６】
前記ビニル系重合体が、オレフィン系重合体およびオレフィン系重合体の誘導体の少なくとも一方を含む、請求項４に記載の炭素材料の製造方法。
【請求項７】
前記オレフィン系重合体が、ポリエチレンおよびポリプロピレンの少なくとも一方を含む、請求項６に記載の炭素材料の製造方法。
【請求項８】
前記炭素化処理する工程の前に、有機系高分子物質前駆体を酸化処理して前記有機系高分子物質を得る工程を含む、請求項３に記載の炭素材料の製造方法。
【請求項９】
前記酸化処理が、有機系高分子物質前駆体を酸化性雰囲気中で２００〜３５０℃に加熱して酸化処理する工程である、請求項８に記載の炭素材料の製造方法。
【請求項１０】
前記有機系高分子物質前駆体がビニル系重合体を含む、請求項８または９に記載の炭素材料の製造方法。
【請求項１１】
前記ビニル系重合体が、アクリロニトリル系重合体およびアクリロニトリル系重合体の誘導体の少なくとも一方を含む、請求項１０に記載の炭素材料の製造方法。
【請求項１２】
前記ビニル系重合体が、オレフィン系重合体およびオレフィン系重合体の誘導体の少なくとも一方を含む、請求項１０に記載の炭素材料の製造方法。
【請求項１３】
前記オレフィン系重合体が、ポリエチレンおよびポリプロピレンの少なくとも一方を含む、請求項１２に記載の炭素材料の製造方法。
【請求項１４】
前記非酸化性雰囲気を形成するガスの全体体積に対して、ガス状物質（Ａ）の体積濃度が２体積％以上である、請求項３〜１３のいずれか一項に記載の炭素材料の製造方法。
【請求項１５】
前記非酸化性雰囲気は窒素ガスを含む、請求項３〜１４のいずれか一項に記載の炭素材料の製造方法。
【請求項１６】
前記非酸化性雰囲気中で有機系高分子物質を４００℃超に加熱した後に、窒素雰囲気中で１０００℃以上にさらに加熱する工程を含む、請求項３〜１５のいずれか一項に記載の炭素材料の製造方法。
【請求項１７】
前記有機系高分子物質が繊維状である、請求項３〜１６のいずれか一項に記載の炭素材料の製造方法。
【請求項１８】
前記炭素化処理する工程において、前記有機系高分子物質に緊張を与える、請求項１〜１７のいずれか一項に記載の炭素材料の製造方法。
【発明の詳細な説明】
【技術分野】
【０００１】
本発明は、炭素材料とその製造方法に関する。
【背景技術】
【０００２】
炭素材料、例えば炭素繊維は優れた機械的強度を有するため、自動車用部材、航空宇宙素材、スポーツ・レジャー用素材、圧力容器等の工業用素材などとして極めて有用であり、需要が拡大している。また、今後はさらに幅広い分野で利用されることが期待されている。
一般に、炭素繊維は、ポリアクリロニトリルなどの前駆体フィラメントを束ねた前駆体繊維を、酸化性雰囲気で満たした耐炎化炉で加熱して耐炎化処理した後、得られた耐炎化繊維を窒素などの不活性雰囲気で満たした炭素化炉で加熱して炭素化処理することによって得られる（例えば特許文献１）。
一般に炭素繊維はエポキシ樹脂等をマトリックスとする炭素繊維強化複合材料として用いられるが、炭素繊維とマトリックスの界面の強度や界面の破壊靱性が炭素繊維強化複合材料の強度と靱性に影響を与える。炭素繊維とマトリックスの界面の強度や界面の破壊靱性を制御するために炭素繊維表面を化学修飾（表面処理）することが一般的に行われている。
【先行技術文献】
【特許文献】
【０００３】
【特許文献１】特開２００９−２５６８３１号公報
【発明の概要】
【発明が解決しようとする課題】
【０００４】
炭素材料と樹脂等の界面の強度や界面の破壊靱性の制御は、炭素材料表面の化学修飾だけでなく、炭素材料表面のナノスケールの形状を制御することによってもなされるが、従来の炭素繊維の製造方法では、炭素繊維表面のナノスケールの形状を制御することができない。
【０００５】
本発明は上記事情に鑑みてなされたもので、特定の表面形状を有する炭素材料を提供すること、また、炭素材料の炭素化工程を制御することで、かかる特定の表面形状を有する炭素材料を製造する方法を提供することを目的とする。
【課題を解決するための手段】
【０００６】
本発明は、以下の態様を有する。
［１］長さ、幅のいずれもが１０〜１２０ｎｍの範囲にある楕円状の膨らみによって表面が被覆された炭素材料であって、前記楕円状の膨らみに長さが７０ｎｍより大きな楕円状の膨らみが含まれる炭素材料。
［２］炭素材料の表面１平方μｍあたりに前記楕円状の膨らみが２００個以上３００個以下存在する、［１］に記載の炭素材料。
［３］  ［１］または［２］に記載の炭素材料を製造する方法であって、アセチレンおよびアセチレン誘導体の少なくとも一方からなるガス状物質（Ａ）を含む非酸化性雰囲気中で、有機系高分子物質を４００℃超に加熱して炭素化処理する工程を含む、炭素材料の製造方法。
［４］  前記有機系高分子物質がビニル系重合体を含む、［３］に記載の炭素材料の製造方法。
［５］  前記ビニル系重合体が、アクリロニトリル系重合体およびアクリロニトリル系重合体の誘導体の少なくとも一方を含む、［４］に記載の炭素材料の製造方法。
［６］  前記ビニル系重合体が、オレフィン系重合体およびオレフィン系重合体の誘導体の少なくとも一方を含む、［４］に記載の炭素材料の製造方法。
［７］  前記オレフィン系重合体が、ポリエチレンおよびポリプロピレンの少なくとも一方を含む、［６］に記載の炭素材料の製造方法。
［８］  前記炭素化処理する工程の前に、有機系高分子物質前駆体を酸化処理して前記有機系高分子物質を得る工程を含む、［３］に記載の炭素材料の製造方法。
［９］  前記酸化処理が、有機系高分子物質前駆体を酸化性雰囲気中で２００〜３５０℃に加熱して酸化処理する工程である、［８］に記載の炭素材料の製造方法。
［１０］  前記有機系高分子物質前駆体がビニル系重合体を含む、［８］または［９］に記載の炭素材料の製造方法。
［１１］  前記ビニル系重合体が、アクリロニトリル系重合体およびアクリロニトリル系重合体の誘導体の少なくとも一方を含む、［１０］に記載の炭素材料の製造方法。
［１２］  前記ビニル系重合体が、オレフィン系重合体およびオレフィン系重合体の誘導体の少なくとも一方を含む、［１０］に記載の炭素材料の製造方法。
［１３］  前記オレフィン系重合体が、ポリエチレンおよびポリプロピレンの少なくとも一方を含む、［１２］に記載の炭素材料の製造方法。
［１４］  前記非酸化性雰囲気を形成するガスの全体体積に対して、ガス状物質（Ａ）の体積濃度が２体積％以上である、［３］〜［１３］のいずれか１つに記載の炭素材料の製造方法。
［１５］  前記非酸化性雰囲気は窒素ガスを含む、［３］〜［１４］のいずれか１つに記載の炭素材料の製造方法。
［１６］  前記非酸化性雰囲気中で有機系高分子物質を４００℃超に加熱した後に、窒素雰囲気中で１０００℃以上にさらに加熱する工程を含む、［３］〜［１５］のいずれか１つに記載の炭素材料の製造方法。
［１７］  前記有機系高分子物質が繊維状である、［３］〜［１６］のいずれか１つに記載の炭素材料の製造方法。
［１８］  前記炭素化処理する工程において、前記有機系高分子物質に緊張を与える、［３］〜［１７］のいずれか１つに記載の炭素材料の製造方法。
【発明の効果】
【０００７】
本発明によれば、特定の表面形状を要する炭素材料およびその製造方法を提供できる。
【図面の簡単な説明】
【０００８】
【図１】実施例１の炭素繊維の表面形状を示すグレースケール像である。
【図２】実施例１の炭素繊維の表面形状を示す３Ｄ斜視図である。
【図３】実施例２の炭素繊維の表面形状を示すグレースケール像である。
【図４】実施例２の炭素繊維の表面形状を示す３Ｄ斜視図である。
【図５】比較例１の炭素繊維の表面形状を示すグレースケール像である。
【図６】比較例１の炭素繊維の表面形状を示す３Ｄ斜視図である。
【発明を実施するための形態】
【０００９】
「炭素材料」
本発明の炭素材料は、その表面が長さ、幅のいずれもが１０ｎｍ〜１２０ｎｍの範囲にある楕円状の膨らみ（以下「楕円状のナノスケールの膨らみ」と言う。）で被覆されており、炭素材料の表面を被覆する楕円状のナノスケールの膨らみに長さが７０ｎｍより大きな楕円状のナノスケールの膨らみが含まれることを特徴とする。
本発明に言う楕円状とは、幾何学的な楕円には限らず、円、楕円、卵型、キドニー型、ハート型、コンマ型等に近似される、自身と交わらない閉じた曲線で囲まれる領域であって、周長（曲線の長さ）の過半において外に凸であり、曲線で囲まれた領域に２点以上で外接しかつ曲線と交わらない直線と曲線との間に囲まれる全ての領域（凹部）の面積の合計が曲線で囲まれた領域の面積よりも小さな領域の形状を意味する。
本発明の炭素材料の表面を被覆する楕円状のナノスケール膨らみは走査型プローブ顕微鏡によって観察される。楕円状のナノスケール膨らみの周囲を形成する閉じた曲線は厳密には立体であるが、走査型プローブ顕微鏡（ＳＰＭ）で得られる形状像のＳＰＭの走査平面（ＸＹ平面）への投射像の形状で表現する。
本発明に言う、楕円状のナノスケールの膨らみの長さとは、楕円状のナノスケール膨らみの周囲を形成する閉じた曲線のＳＰＭの走査平面への投射像で囲まれる領域（閉じた曲線で囲まれた平面領域）の最大フェレ径を意味する。
また、楕円状のナノスケールの膨らみの幅とは、前記の「閉じた曲線で囲まれた平面領域」と、面積および長さ（最大フェレ径）が等しい、楕円の短径を意味する。
本発明の炭素材料の表面を被覆する楕円状のナノスケールの膨らみの長さは１０５ｎｍ以下であることが好ましい。
本発明の炭素材料の表面を被覆する楕円状のナノスケールの膨らみは、炭素材料の表面１平方μｍ当たりに５０個以上４００個以下存在することが好ましく、く、２００個以上３００個以下存在することがより好ましい。
本発明の炭素材料の表面を被覆する楕円状のナノスケールの膨らみは、１０ｎｍ以上の高さの楕円状のナノスケールの膨らみを含むことが好ましく、２０ｎｍ以下であることが好ましい。
本発明に言う、楕円状のナノスケールの膨らみの高さとは、楕円状のナノスケールの膨らみの長さである最大フェレ径の両端のそれぞれの位置における、ＳＰＭ像の高さ（Ｚ値）の平均値（中点）と、楕円状のナノスケールの膨らみの頂点のＳＰＭ像の高さ（Ｚ値）のとの差を意味する。
本発明の炭素材料の表面を被覆する楕円状のナノスケールの膨らみによる炭素材料の表面の中心線平均粗さは２ｎｍ以上であることが好ましい。
本発明の炭素材料は、後述する製造方法により得ることができる。
例えば、炭素材料が炭素繊維である場合は、マトリックス樹脂と組み合わされて、複合材料として成形され、様々な用途に利用される。
マトリックス樹脂としては特に制限されないが、例えばエポキシ樹脂、フェノール樹脂等の熱硬化性樹脂、アクリル樹脂、ビニルエステル樹脂、不飽和ポリエステル樹脂等のラジカル重合系樹脂、熱可塑性アクリル樹脂、ポリアミド樹脂、ポリイミド樹脂、ポリカーボネート樹脂、ポリプロピレン樹脂、ポリエチレン樹脂等の熱可塑性樹脂などが挙げられる。また、これらの樹脂の変性体を用いることもできる。また、マトリックス樹脂としては市販品を用いてもよい。
本発明の炭素材料からなる炭素繊維を用いた複合材料の用途としては特に限定されず、例えば、自動車用部材、航空宇宙素材、スポーツ・レジャー用素材、圧力容器等の工業用素材など、幅広い用途に使用できる。
本発明の炭素材料の炭素繊維以外の用途としては、透明導電膜、トランジスタ、キャパシタなどのエレクトロニクス用部材、強化フィラー、導電性フィラーなどのフィラー剤などが挙げられ、本発明の炭素材料は幅広い用途に使用できる。
【００１０】
「炭素材料の製造方法」
以下、本発明の炭素材料を製造する方法の一実施形態について説明する。
本実施形態の炭素材料を製造する方法は、有機系高分子物質を加熱処理して炭素材料を得るものであり、以下に説明する炭素化工程を含む。また、本発明の炭素材料を製造する方法は、炭素化工程の前に、以下に説明する酸化工程を含んでいてもよい。
＜有機系高分子物質＞
有機系高分子物質としては、ビニル系モノマーを原料としたビニル系重合体、木材から抽出されるリグニン、セルロース、またはレーヨン等の再生セルロース、石油、石炭等を原料としたピッチなどの有機系高分子物質が挙げられる。これらは、１種単独で用いてもよく、２種以上を併用してもよい。これらの中でも、工業規模における生産性及び機械的特性に優れている点で、ビニル系重合体の有機系高分子物質が好ましい。
ビニル系重合体としては、アクリロニトリル系重合体およびアクリロニトリル系重合体の誘導体の少なくとも一方を含む重合体（以下、「重合体Ａ」ともいう。）、オレフィン系重合体およびオレフィン系重合体の誘導体の少なくとも一方を含む重合体（以下、「重合体Ｂ」ともいう。）などが挙げられる。
【００１１】
アクリロニトリル系重合体としては、アクリロニトリルの単独重合体でもよいし、アクリロニトリルおよびアクリロニトリルと共重合可能なビニル系モノマーの共重合体でもよい。アクリロニトリル系重合体を構成する全ての単位の合計（１００質量％）に対して、アクリロニトリル単位の割合は７０質量％以上が好ましく、ビニル系モノマー単位の割合は３０質量％以下が好ましい。さらに好ましくは、アクリロニトリル単位の割合は９０〜９８質量％であり、ビニル系モノマー単位の割合は２〜１０質量％である。
【００１２】
ビニル系モノマーとしては、アクリロニトリルと共重合可能であれば特に限定されないが、例えばアクリル酸メチル、アクリル酸エチル、アクリル酸イソプロピル、アクリル酸ｎ−ブチル、アクリル酸２−エチルヘキシル、アクリル酸２−ヒドロキシエチル、アクリル酸ヒドロキシプロピル等のアクリル酸エステル類；メタクリル酸メチル、メタクリル酸エチル、メタクリル酸イソプロピル、メタクリル酸ｎ−ブチル、メタクリル酸ｎ−ヘキシル、メタクリル酸シクロヘキシル、メタクリル酸ウラリル、メタクリル酸２−ヒドロキシエチル、メタクリル酸ヒドロキシプロピル、メタクリル酸ジエチルアミノエチル等のメタクリル酸エステル類；アクリル酸、メタクリル酸、イタコン酸、アクリルアミド、Ｎ−メチロールアクリルアミド、ジアセトンアクリルアミド、スチレン、ビニルトルエン、酢酸ビニル、塩化ビニル、塩化ビニリデン、臭化ビニル、臭化ビニリデン、フッ化ビニル、フッ化ビニリデン、ブタジエン等の不飽和モノマー類；ｐ−スルホフェニルメタリルエーテル、メタリルスルホン酸、アリルスルホン酸、スチレンスルホン酸、２−アクリルアミド−２−メチルプロパンスルホン酸、およびこれらのアルカリ金属塩が挙げられる。これらは、１種単独で用いてもよく、２種以上を併用してもよい。
【００１３】
アクリロニトリル系重合体は、それ自体、溶液重合、懸濁重合、乳化重合など公知の重合方法により得ることができる。重合により得られたアクリロニトリル系重合体からは、未反応モノマーなどの不純物を除く処理をすることが望ましい。
【００１４】
アクリロニトリル系重合体の誘導体としては、上述したアクリロニトリルの単独重合体の誘導体、アクリロニトリルおよび前記ビニル系モノマーの共重合体の誘導体などが挙げられる。
アクリロニトリルの単独重合体の誘導体としては、例えば、硫黄変性ポリアクリロニトリルなどが挙げられる。
アクリロニトリルおよび前記ビニル系モノマーの共重合体の誘導体としては、例えば、水素化ニトリルゴムなどが挙げられる。
【００１５】
重合体Ａは、アクリロニトリル系重合体およびアクリロニトリル系重合体の誘導体の少なくとも一方のみで構成されていてもよいし、これら以外の成分（以下、「他の成分Ａ」ともいう。）を含んでいてもよい。
重合体Ａに含まれる他の成分Ａとしては、例えば、シリコーン系油剤、リン酸エステル、リン酸などが挙げられる。
重合体Ａの総質量に対して、アクリロニトリル系重合体およびアクリロニトリル系重合体の誘導体の少なくとも一方の割合は７０〜１００質量％が好ましく、他の成分Ａの割合は０〜３０質量％が好ましい。
【００１６】
オレフィン系重合体としては、エチレンの単独重合体（ポリエチレン）、プロピレンの単独重合体（ポリプロピレン）、エチレンとプロピレンの共重合体、エチレン、プロピレンおよびこれらと共重合可能なモノマーの共重合体、またはこれら重合体の混合物などが挙げられる。これらの中でも、生産コストの点で、ポリエチレン、ポリプロピレン、ポリエチレンおよびポリプロピレンの混合物が好ましい。
エチレンおよびプロピレンと共重合可能なモノマーとしては、例えば、酢酸ビニル、メタクリル酸メチル、アクリル酸メチルなどが挙げられる。これらは、１種単独で用いてもよく、２種以上を併用してもよい。
【００１７】
オレフィン系重合体は、それ自体、気相重合、溶液重合、懸濁重合など公知の重合方法により得ることができる。重合により得られたオレフィン系重合体からは、副生成物などの不純物を除く処理をすることが望ましい。
【００１８】
オレフィン系重合体の誘導体としては、ポリエチレンの誘導体、ポリプロピレンの誘導体、エチレンと酢酸ビニルの共重合体の誘導体などが挙げられる。
ポリエチレンの誘導体としては、例えば、無水マレイン酸変性ポリエチレン、クロロスルホン化ポリエチレン、塩素化ポリエチレンなどが挙げられる。
ポリプロピレンの誘導体としては、例えば、無水マレイン酸変性ポリプロピレン、クロロスルホン化ポリプロピレン、塩素化ポリプロピレンなどが挙げられる。
【００１９】
重合体Ｂは、オレフィン系重合体およびオレフィン系重合体の誘導体の少なくとも一方のみで構成されていてもよいし、これら以外の成分（以下、「他の成分Ｂ」ともいう。）を含んでいてもよい。
重合体Ｂに含まれる他の成分Ｂとしては、例えば、各種エラストマー、各種無機フィラーなどが挙げられる。
重合体Ｂの総質量に対して、オレフィン系重合体およびオレフィン系重合体の誘導体の少なくとも一方の割合は７０〜１００質量％が好ましく、他の成分Ｂの割合は０〜３０質量％が好ましい。
【００２０】
有機系高分子物質は、上述した重合体以外の成分（以下、「任意成分」ともいう。）を含んでいてもよい。
任意成分としては、例えばカーボンブラック、カーボンナノチューブ、フラーレン等の他の炭素材料、コロイダルシリカ、ガラス繊維等のガラス材料などが挙げられる。
有機系高分子物質の総質量に対して、任意成分の割合は０〜３０質量％が好ましい。
【００２１】
有機系高分子物質の質量平均分子量は、５０００〜８０００００が好ましく、１００００〜４０００００がより好ましい。質量平均分子量が上記範囲内であれば、加熱した際の流動性が適切な領域であるため、成形性が容易となる傾向にある。
なお、本明細書において、「質量平均分子量」はゲルパーミエーションクロマトグラフィー（ＧＰＣ）を用いて測定した分子量をポリスチレン換算した値である。
【００２２】
また、有機系高分子物質としては、各種重合体を有機系高分子物質前駆体とし、前記有機系高分子物質前駆体を酸化して得られる有機系高分子物質を用いることができる。
有機系高分子物質前駆体としては、有機系高分子物質の説明において先に例示した、ビニル系モノマーを原料としたビニル系重合体、木材から抽出されるリグニン、セルロース、またはレーヨン等の再生セルロース、石油、石炭等を原料としたピッチなどが挙げられる。これらは、１種単独で用いてもよく、２種以上を併用してもよい。これらの中でも、工業規模における生産性及び機械的特性に優れている点で、ビニル系重合体の有機系高分子物質前駆体が好ましい。
ビニル系重合体としては、先に例示したアクリロニトリル系重合体およびアクリロニトリル系重合体の誘導体の少なくとも一方を含む重合体（重合体Ａ）、オレフィン系重合体およびオレフィン系重合体の誘導体の少なくとも一方を含む重合体（重合体Ｂ）などが挙げられる。
【００２３】
有機系高分子物質の形状および有機系高分子物質前駆体の形状としては特に制限されないが、繊維状、粉体状、フィルム状などが挙げられる。
繊維状の有機系高分子物質を用いた場合、繊維状の炭素材料を得ることができる。以下、繊維状の炭素材料を「炭素繊維」ともいい、繊維状の有機系高分子物質を「有機系高分子物質からなる繊維」または「前駆体繊維」ともいう。なお、繊維状の有機系高分子物質前駆体も「前駆体繊維」という。
【００２４】
前駆体繊維は、有機系高分子物質前駆体または有機系高分子物質（以下、総称して「有機系高分子物質（前駆体）」と表記する。）を含む紡糸原液を紡糸して得られる。有機系高分子物質（前駆体）の種類に応じて適切な紡糸方法で前駆体繊維を製造することができる。
有機系高分子物質（前駆体）が石油、石炭等を原料としたピッチである場合、溶融紡糸により前駆体繊維を得ることができる。
有機系高分子物質（前駆体）がレーヨン等の再生セルロースである場合、ビスコースレーヨンを紡糸ノズルから希硫酸中に紡出して製造する方法などにより、前駆体繊維を得ることができる。
有機系高分子物質（前駆体）が溶剤に可溶である場合、有機系高分子物質（前駆体）を一旦溶剤に溶解させた後、紡糸を行うことで、前駆体繊維を得ることができる。
【００２５】
紡糸原液に用いられる溶剤としては特に限定されないが、例えば有機系高分子物質（前駆体）が前記重合体Ａを含む場合は、ジメチルアセトアミド、ジメチルスルホキシド、ジメチルホルムアミド等の有機溶剤；塩化亜鉛、チオシアン酸ナトリウム等の無機化合物の水溶液などが挙げられる。作製される繊維中に金属が混入されにくく、また、工程が簡略化される点で、有機溶剤が好ましい。
有機系高分子物質（前駆体）が前記重合体Ｂを含む場合、溶剤としてはノルマルヘキサン、ベンゼン、キシレン、トルエン、クロロホルムなどが挙げられる。
有機系高分子物質（前駆体）がリグニンである場合、溶剤としてはアセトン、クロロホルム、２−ブタノンなどが挙げられる。
【００２６】
紡糸原液中の有機系高分子物質（前駆体）の濃度は、紡糸工程上、その重合度にもよるが、紡糸原液の総質量に対して、１７質量％以上が好ましく、１９質量％以上がより好ましい。上限としては、３０質量％以下が好ましく、２５質量％以下がさらに好ましい。
【００２７】
紡糸原液を紡糸する方法としては特に限定されないが、湿式紡糸法、乾湿式紡糸法、乾式紡糸法などを適用することができる。
そして、湿式紡糸法、乾湿式紡糸法、乾式紡糸法などで得られた凝固糸を必要に応じて従来公知の水洗、浴延伸、油剤付与、乾燥緻密化、延伸などを施すことにより、所定の繊度を有する前駆体繊維とする。
【００２８】
油剤としては、従来公知のシリコーン系油剤、ケイ素を含まない有機化合物からなる油剤などが挙げられるが、これら以外にも後述する酸化工程や炭素化工程での単繊維間の接着を防止できるものであれば、油剤として好適に使用できる。
油剤を付与された前駆体繊維は、加熱により乾燥緻密化するのが好ましい。乾燥処理は５０〜２００℃に加熱されたロールに接触させて行うのが効率的である。
また、乾燥された前駆体繊維は、引き続き延伸を施すのが好ましい。延伸する方法としては特に限定されないが、乾熱延伸法、熱板延伸法、スチーム延伸法などを適用することができる。
【００２９】
前駆体繊維の単繊維数は２００〜３０００００本が好ましく、１０００〜２０００００本がより好ましく、１２０００〜１０００００本がさらに好ましい。単繊維数が上記範囲内であれば、酸化工程および炭素化工程での前駆体繊維の取り扱いが容易であるとともに、得られる炭素繊維を複合材料に成形する際の取り扱いも容易である。
【００３０】
有機系高分子物質（前駆体）が粉体状の場合、粉末状の炭素材料を得ることができる。
有機系高分子物質（前駆体）がペレット状の場合、ペレット状の炭素材料を得ることができる。ペレット状の有機系高分子物質（前駆体）は、例えば有機系高分子物質（前駆体）が含まれる重合体を製造した後、この重合体を造粒機などでペレット状に成形することで得られる。
有機系高分子物質（前駆体）がフィルム状の場合、フィルム状の炭素材料を得ることができる。フィルム状の有機系高分子物質（前駆体）は、例えば有機系高分子物質（前駆体）の粉体を溶剤に溶解してキャスト溶液を調製し、このキャスト溶液を基材上に塗布し、乾燥させて溶剤を除去する方法や、前記キャスト溶液をＴダイなどで押し出して凝固液中で凝固させた後、引き続き溶剤を水洗等にて除去し、乾燥する方法などにより得られる。
溶剤としては、紡糸原液の説明において先に例示した溶剤を用いることができる。
【００３１】
＜酸化工程＞
酸化工程は、有機系高分子物質前駆体を酸化して有機系高分子物質を得る工程である。
酸化工程では、有機系高分子物質前駆体を酸化性雰囲気中で２００〜３５０℃に加熱して酸化処理することが好ましい。
ここで、「酸化性雰囲気」とは、空気雰囲気、もしくは、酸素、二酸化窒素などの公知の酸化性物質を含む雰囲気のことである。これらの中でも、経済性の面から、酸化性雰囲気としては空気雰囲気が好ましい。
【００３２】
また、「酸化処理」とは、有機系高分子物質前駆体がアクリロニトリル系重合体を含む場合は「耐炎化処理」のことであり、有機系高分子物質前駆体が石油、石炭等を原料としたピッチである場合は「不融化処理」のことである。
以下、アクリロニトリル系重合体を含む有機系高分子物質前駆体からなる前駆体繊維を耐炎化処理して得た前駆体繊維を「耐炎化繊維」ともいい、石油、石炭等を原料としたピッチを含む有機系高分子物質前駆体からなる前駆体繊維を不融化処理して得た前駆体繊維を「不融化繊維」ともいう。
【００３３】
酸化性雰囲気中での酸化処理の温度は２００〜３５０℃であることが好ましい。酸化処理の温度が２００℃以上であれば、酸化反応速度が遅くなるのを抑制できるので、短時間で酸化処理できる。一方、酸化処理の温度が３５０℃以下であれば、有機系高分子物質が熱分解するのを抑制できる。
【００３４】
前駆体繊維がアクリロニトリル系重合体を含む場合、前駆体繊維の酸化処理に要する時間は、炭素繊維の生産性および性能を高める観点から１０分以上が好ましく、１５分以上がより好ましく、２０分以上がさらに好ましい。酸化処理に要する時間が１０分以上であれば、酸化反応が十分に進行し、斑が生じにくくなる。また、酸化工程の後に行われる炭素化工程で毛羽、束切れが生じにくくなり、生産性を良好に維持できる。酸化処理に要する時間の上限は、８０分が好ましく、６０分がより好ましい。酸化処理に要する時間が８０分以下であれば、十分な強度を有する炭素繊維が得られやすくなる。
【００３５】
酸化処理の方法としては特に限定されず、従来公知の熱風循環炉（例えば耐炎化炉など）を用いる方法や加熱固体表面に接触させる方法を採用できる。
熱風循環炉を用いる方法では、通常、熱風循環炉に入った前駆体繊維を一旦熱風循環炉の外部に出した後、熱風循環炉の外部に配設された折り返しロールによって折り返して熱風循環炉に繰り返し通過させる方法が採られる。
加熱固体表面に接触させる方法では、前駆体繊維を間欠的に加熱固体表面に接触させる方法が採られる。
【００３６】
前駆体繊維がアクリロニトリル系重合体を含む場合、酸化工程では、酸化処理後の繊維の密度（ρ）が１．２５〜１．４５ｇ／ｃｍ３になるまで加熱することが好ましく、より好ましくは１．２８〜１．４０ｇ／ｃｍ３である。酸化処理後の繊維の密度（ρ）が上記範囲内であれば、後述する炭素化工程での炭素繊維の残存量が多くなるため、経済性の面でも有利である。
なお、繊維の密度（ρ）は、密度勾配管法により測定される値である。
【００３７】
＜炭素化工程＞
炭素化工程は、アセチレンおよびアセチレン誘導体の少なくとも一方からなるガス状物質（Ａ）を含む非酸化性雰囲気中で、有機系高分子物質を４００℃超に加熱して炭素化処理する工程である。
また、得られる炭素材料の耐熱性や機械的特性がより向上する観点から、炭素化工程は、前記非酸化性雰囲気中で有機系高分子物質を４００℃超に加熱した後に、窒素雰囲気中で１０００℃以上にさらに加熱する工程を含んでいてもよい。
なお、炭素化工程の前に上述した酸化工程を行う場合は、酸化処理後の有機系高分子物質前駆体（例えば耐炎化繊維、不融化繊維など）を炭素化処理する。
以下、非酸化性雰囲気中で有機系高分子物質を４００℃超に加熱する工程を「第一の炭素化工程」ともいい、この第一の炭素化工程の後に、窒素雰囲気中で１０００℃以上に加熱する工程を「第二の炭素化工程」ともいう。
【００３８】
（第一の炭素化工程）
第一の炭素化工程は、ガス状物質（Ａ）を含む非酸化性雰囲気中で行われる。
ガス状物質（Ａ）は、アセチレンおよびアセチレン誘導体の少なくとも一方からなる。
アセチレン誘導体としては、分子中に炭素原子と炭素原子の間の三重結合を含み、かつ炭素化工程を行う温度で気体である物質であれば特に制限されないが、エチルアセチレン、ｔｅｒｔ−ブチルアセチレンなどが挙げられる。
ガス状物質（Ａ）は、アセチレンの単独ガスでもよいし、アセチレン誘導体の単独ガスでもよいし、アセチレンおよびアセチレン誘導体の混合ガスでもよい。アセチレンおよびアセチレン誘導体の混合ガスの場合、該混合ガスを構成する全ての分子の合計（１００モル％）に対して、アセチレンの割合は５０〜９９モル％が好ましく、アセチレン誘導体の割合は１〜５０モル％が好ましい。
経済性の観点からは、ガス状物質（Ａ）はアセチレンガスであることが好ましい。
【００３９】
ここで、「非酸化性雰囲気」とは、酸素、二酸化窒素などの公知の酸化性物質を実質的に含まない雰囲気のことである。「実質的に」とは、非酸化性雰囲気を形成するガスの全体体積に対して、酸化性物質の体積濃度が１．０体積％以下であることを意味する。
非酸化性雰囲気に含まれるガス状物質（Ａ）以外の成分としては、窒素、アルゴン、ヘリウムなど酸化性を持たない気体（以下、「非酸化性気体」ともいう。）が挙げられる。これらの中でも、経済性の面から窒素であることが好ましい。非酸化性雰囲気に含まれるガス状物質（Ａ）以外の成分（１００モル％）中に窒素が占める割合としては、９９モル％以上が好ましい。
【００４０】
ガス状物質（Ａ）の体積濃度は、非酸化性雰囲気を形成するガスの全体体積に対して、１体積％以上が好ましく、２体積％以上がより好ましく、５体積％以上がさらに好ましい。ガス状物質（Ａ）の体積濃度が１体積％以上の非酸化性雰囲気中で有機系高分子物質を炭素化処理すれば、炭素化収率がより向上する。特に、ガス状物質（Ａ）の体積濃度が２体積％以上であれば、炭素化収率がさらに向上する。製造コストの観点から、ガス状物質（Ａ）の体積濃度は、非酸化性雰囲気を形成するガスの全体体積に対して、３０体積％以下が好ましく、２０体積％以下がより好ましく、１５体積％以下がさらに好ましい。
炭素化収率の向上と製造コストのバランスを考慮すると、ガス状物質（Ａ）の体積濃度は、非酸化性雰囲気を形成するガスの全体体積に対して、２〜３０体積％が好ましく、２〜２０体積％がより好ましく、２〜１５体積％がさらに好ましい。
【００４１】
非酸化性気体の体積濃度は、非酸化性雰囲気を形成するガスの全体体積に対して、９９体積％以下が好ましく、９８体積％以下がより好ましく、９５体積％以下がさらに好ましい。非酸化性気体の体積濃度は、非酸化性雰囲気を形成するガスの全体体積に対して、７０体積％以上が好ましく、８０体積％以上がより好ましく、８５体積％以上がさらに好ましい。
炭素化収率の向上と製造コストのバランスを考慮すると、非酸化性気体の体積濃度は、非酸化性雰囲気を形成するガスの全体体積に対して、７０〜９８体積％が好ましく、８０〜９８体積％がより好ましく、８５〜９８体積％がさらに好ましい。
【００４２】
第一の炭素化工程における炭素化処理の温度は４００℃超であり、４５０℃以上が好ましい。炭素化処理の温度が４００℃超であれば、炭素化収率が向上する。  第一の炭素化工程における炭素化処理の温度は１０００℃以下が好ましい。炭素化処理の温度が１０００℃以下であれば、炭素化収率を良好に維持できる。
特に、第一の炭素化工程の後に第二の炭素化工程を行わない場合、炭素化収率を良好に維持できる点で、第一の炭素化工程における炭素化処理の温度は１０００℃以下が好ましく、８００℃以下がより好ましい。
第一の炭素化工程の後に第二の炭素化工程を行う場合であって、第二の炭素化工程における炭素化処理の温度が１０００℃以上１２００℃未満の場合は、炭素化収率を良好に維持できる点で、第一の炭素化工程における炭素化処理の温度は８５０℃以下が好ましく、８００℃以下がより好ましい。
また、第二の炭素化工程における炭素化処理の温度が１２００℃以上１４００℃未満の場合、炭素化収率を良好に維持できる点で、第一の炭素化工程における炭素化処理の温度は８５０℃以下が好ましく、８００℃以下がより好ましい。
また、第二の炭素化工程における炭素化処理の温度が１４００℃以上２０００℃以下の場合、炭素化収率を良好に維持できる点で、第一の炭素化工程における炭素化処理の温度は８５０℃以下が好ましく、５８０℃以下がより好ましい。
【００４３】
第一の炭素化工程における炭素化処理の時間は、０．５分以上が好ましく、１分以上がより好ましく、５分以上がさらに好ましく、１０分以上が特に好ましく、１５分以上が最も好ましい。第一の炭素化工程における炭素化処理の時間が、０．５分以上であれば、炭素化収率が高くなるために好ましい。第一の炭素化工程における炭素化処理の時間が長くなるほど炭素化収率はより向上する傾向にあるが、長すぎても炭素化収率の向上は頭打ちとなる。生産性の観点から、第一の炭素化工程における炭素化処理の時間は３００分以下が好ましく、２４０分以下がより好ましく、１８０分以下がさらに好ましい。
炭素化収率の向上と生産性のバランスを考慮すると、第一の炭素化工程における炭素化処理の時間は、０．５〜３００分が好ましく、１〜２４０分がより好ましく、５〜１８０分がさらに好ましく、１０〜１８０分が特に好ましく、１５〜１８０分が最も好ましい。
【００４４】
第一の炭素化工程における炭素化処理の方法としては、例えば４００℃超に設定した炭素化炉にガス状物質（Ａ）と非酸化性気体との混合ガスを導入した状態で、有機系高分子物質（炭素化工程の前に上述した酸化工程を行う場合は、有機系高分子物質前駆体を酸化処理することによって得た有機系高分子物質）を通過させることで、有機系高分子物質を加熱して炭素化処理する。
炭素化処理の温度は４００℃超であれば、一定でもよいし、昇温させてもよい。昇温させる場合、例えば炭素化炉内に複数の加熱ゾーンを設置し、上流側の加熱ゾーンから下流側の加熱ゾーンに向かって温度が高くなるように各加熱ゾーンの温度を設定して、上流側の加熱ゾーンから下流側の加熱ゾーンに向かって順次通過させて処理することで実現できる。
第一の炭素化工程は、酸化処理後の有機系高分子物質（例えば耐炎化繊維、不融化繊維など）を緊張下において炭素化処理することが好ましい。緊張の強さ（または伸長率）を制御することで、得られる炭素材料の表面のナノスケールの膨らみの大きさ、高さ、及び単位表面積当たりの数を適度に制御することができる。
【００４５】
（第二の炭素化工程）
第二の炭素化工程における炭素化処理の温度は１０００℃以上であり、１２００℃以上が好ましい。炭素化処理の温度が１０００℃以上であれば、耐熱性や機械的特性の向上効果が十分に得られる。
炭素化収率と、耐熱性や機械的特性とのバランスを考慮すると、第二の炭素化工程における炭素化処理の温度は、２０００℃以下が好ましく、１６００℃以下がより好ましい。
【００４６】
第二の炭素化工程における炭素化処理の時間は、０．５〜３０分が好ましく、１〜２０分がより好ましい。第二の炭素化工程における炭素化処理の時間が、０．５分以上であれば、得られる炭素材料の機械特性が向上するために好ましく、３０分以下であれば、得られる炭素材料の機械特性が向上することと、生産性が高くなるために好ましい。
【００４７】
第二の炭素化工程における炭素化処理の方法としては、例えば窒素ガスが満たされた、１０００℃以上に設定した炭素化炉に、第一の炭素化工程を行った後の有機系高分子物質を通過させることで、有機系高分子物質を加熱して炭素化処理する。
炭素化処理の温度は１０００℃以上であれば、一定でもよいし、昇温させてもよい。昇温させる場合、例えば炭素化炉内に複数の加熱ゾーンを設置し、上流側の加熱ゾーンから下流側の加熱ゾーンに向かって温度が高くなるように各加熱ゾーンの温度を設定して、上流側の加熱ゾーンから下流側の加熱ゾーンに向かって順次通過させて処理することで実現できる。
【００４８】
＜その他の工程＞
炭素化工程により得られた炭素材料は、そのまま炭素材料として用いることができるが、必要に応じて公知の方法により黒鉛化したものを炭素材料として用いてもよい。例えば炭素材料を不活性雰囲気中、最高温度が２０００℃を超えて３０００℃以下で加熱することにより黒鉛化された炭素材料が得られる。
【００４９】
また、炭素材料が炭素繊維である場合は、炭素繊維に集束性を付与するために、サイジング処理をすることもできる。
サイジング処理に用いるサイジング剤としては、所望の特性を得ることができれば特に限定されないが、例えばエポキシ樹脂、ポリエーテル樹脂、エポキシ変性ポリウレタン樹脂、ポリエステル樹脂を主成分としたサイジング剤が挙げられる。サイジング処理の方法としては、公知の方法を用いることができる。
【００５０】
＜作用効果＞
以上説明した、本発明の炭素材料の製造方法によれば、アセチレンおよびアセチレン誘導体の少なくとも一方からなるガス状物質（Ａ）を含む非酸化性雰囲気中で、有機系高分子物質を４００℃超に加熱して炭素化処理することにより、特定のナノスケールの表面形状を有する炭素材料を得ることができる。
【００５１】
なお、上述した酸化工程では、有機系高分子物質前駆体からなる前駆体繊維（すなわち、繊維状の有機系高分子物質前駆体）を酸化処理しているが、繊維状以外の形状の、または融解または溶解した、有機系高分子物質前駆体を炭素化処理する前に、酸化処理を行ってもよい。
【００５２】
本発明の１つの側面は、アセチレンおよびアセチレン誘導体の少なくとも一方からなるガス状物質（Ａ）を含む非酸化性雰囲気中で、有機系高分子物質を４００℃超に加熱して炭素化処理する工程（第一の炭素化工程）を含み、前記非酸化性雰囲気を形成するガスの全体体積に対して、ガス状物質（Ａ）の体積濃度が２〜３０体積％である炭素材料の製造方法である。
本発明の別の側面は、前記非酸化性雰囲気を形成するガスの全体体積に対して、ガス状物質（Ａ）の体積濃度が２〜３０体積％であり、前記第一の炭素化工程における炭素化処理の時間が０．５〜３００分である炭素材料の製造方法である。
本発明の別の側面は、前記非酸化性雰囲気を形成するガスの全体体積に対して、ガス状物質（Ａ）の体積濃度が２〜３０体積％であり、前記第一の炭素化工程における炭素化処理の時間が１０〜１８０分である炭素材料の製造方法である。
本発明の別の側面は、前記非酸化性雰囲気を形成するガスの全体体積に対して、ガス状物質（Ａ）の体積濃度が２〜３０体積％であり、前記第一の炭素化工程における炭素化処理の時間が１５〜１８０分である炭素材料の製造方法である。
本発明の別の側面は、前記非酸化性雰囲気を形成するガスの全体体積に対して、ガス状物質（Ａ）の体積濃度が２〜２０体積％であり、前記第一の炭素化工程における炭素化処理の時間が０．５〜３００分である炭素材料の製造方法である。
本発明の別の側面は、前記非酸化性雰囲気を形成するガスの全体体積に対して、ガス状物質（Ａ）の体積濃度が２〜２０体積％であり、前記第一の炭素化工程における炭素化処理の時間が１０〜１８０分である炭素材料の製造方法である。
本発明の別の側面は、前記非酸化性雰囲気を形成するガスの全体体積に対して、ガス状物質（Ａ）の体積濃度が２〜２０体積％であり、前記第一の炭素化工程における炭素化処理の時間が１５〜１８０分である炭素材料の製造方法である。
本発明の別の側面は、前記非酸化性雰囲気を形成するガスの全体体積に対して、ガス状物質（Ａ）の体積濃度が２〜１５体積％であり、前記第一の炭素化工程における炭素化処理の時間が０．５〜３００分である炭素材料の製造方法である。
本発明の別の側面は、前記非酸化性雰囲気を形成するガスの全体体積に対して、ガス状物質（Ａ）の体積濃度が２〜１５体積％であり、前記第一の炭素化工程における炭素化処理の時間が１０〜１８０分である炭素材料の製造方法である。
本発明の別の側面は、前記非酸化性雰囲気を形成するガスの全体体積に対して、ガス状物質（Ａ）の体積濃度が２〜１５体積％であり、前記第一の炭素化工程における炭素化処理の時間が１５〜１８０分である炭素材料の製造方法である。
【００５３】
本発明の１つの側面は、アセチレンおよびアセチレン誘導体の少なくとも一方からなるガス状物質（Ａ）を含む非酸化性雰囲気中で、有機系高分子物質を４００℃超、１０００℃以下に加熱して炭素化処理する工程（第一の炭素化工程）を含み、前記工程の後に、窒素雰囲気中で１０００℃以上に有機系高分子物質を加熱する工程を含まない、炭素材料の製造方法である。
本発明の別の側面は、アセチレンおよびアセチレン誘導体の少なくとも一方からなるガス状物質（Ａ）を含む非酸化性雰囲気中で、有機系高分子物質を４００℃超、１０００℃以下に加熱して炭素化処理する工程（第一の炭素化工程）を含み、前記工程の後に、窒素雰囲気中で１０００℃以上に有機系高分子物質を加熱する工程を含まず、前記非酸化性雰囲気を形成するガスの全体体積に対して、ガス状物質（Ａ）の体積濃度が２〜３０体積％であり、前記第一の炭素化工程における炭素化処理の時間が０．５〜３００分である炭素材料の製造方法である。
本発明の別の側面は、アセチレンおよびアセチレン誘導体の少なくとも一方からなるガス状物質（Ａ）を含む非酸化性雰囲気中で、有機系高分子物質を４００℃超、１０００℃以下に加熱して炭素化処理する工程（第一の炭素化工程）を含み、前記工程の後に、窒素雰囲気中で１０００℃以上に有機系高分子物質を加熱する工程を含まず、前記非酸化性雰囲気を形成するガスの全体体積に対して、ガス状物質（Ａ）の体積濃度が２〜２０体積％であり、前記第一の炭素化工程における炭素化処理の時間が１０〜１８０分である炭素材料の製造方法である。
本発明の別の側面は、アセチレンおよびアセチレン誘導体の少なくとも一方からなるガス状物質（Ａ）を含む非酸化性雰囲気中で、有機系高分子物質を４００℃超、１０００℃以下に加熱して炭素化処理する工程（第一の炭素化工程）を含み、前記工程の後に、窒素雰囲気中で１０００℃以上に有機系高分子物質を加熱する工程を含まず、前記非酸化性雰囲気を形成するガスの全体体積に対して、ガス状物質（Ａ）の体積濃度が２〜１５体積％であり、前記第一の炭素化工程における炭素化処理の時間が１５〜１８０分である炭素材料の製造方法である。
【００５４】
本発明の１つの側面は、アセチレンおよびアセチレン誘導体の少なくとも一方からなるガス状物質（Ａ）を含む非酸化性雰囲気中で、有機系高分子物質を４００℃超、８５０℃以下に加熱して炭素化処理する工程（第一の炭素化工程）を含み、前記工程の後に、窒素雰囲気中で１０００〜２０００℃に有機系高分子物質を加熱する工程を含む、炭素材料の製造方法である。
本発明の別の側面は、アセチレンおよびアセチレン誘導体の少なくとも一方からなるガス状物質（Ａ）を含む非酸化性雰囲気中で、有機系高分子物質を４００℃超、８５０℃以下に加熱して炭素化処理する工程（第一の炭素化工程）を含み、前記工程の後に、窒素雰囲気中で１０００〜２０００℃に有機系高分子物質を加熱する工程を含み、前記非酸化性雰囲気を形成するガスの全体体積に対して、ガス状物質（Ａ）の体積濃度が２〜３０体積％であり、前記第一の炭素化工程における炭素化処理の時間が０．５〜３００分である炭素材料の製造方法である。
本発明の別の側面は、アセチレンおよびアセチレン誘導体の少なくとも一方からなるガス状物質（Ａ）を含む非酸化性雰囲気中で、有機系高分子物質を４００℃超、８５０℃以下に加熱して炭素化処理する工程（第一の炭素化工程）を含み、前記工程の後に、窒素雰囲気中で１０００〜２０００℃に有機系高分子物質を加熱する工程を含み、前記非酸化性雰囲気を形成するガスの全体体積に対して、ガス状物質（Ａ）の体積濃度が２〜２０体積％であり、前記第一の炭素化工程における炭素化処理の時間が１０〜１８０分である炭素材料の製造方法である。
本発明の別の側面は、アセチレンおよびアセチレン誘導体の少なくとも一方からなるガス状物質（Ａ）を含む非酸化性雰囲気中で、有機系高分子物質を４００℃超、８５０℃以下に加熱して炭素化処理する工程（第一の炭素化工程）を含み、前記工程の後に、窒素雰囲気中で１０００〜２０００℃に有機系高分子物質を加熱する工程を含み、前記非酸化性雰囲気を形成するガスの全体体積に対して、ガス状物質（Ａ）の体積濃度が２〜１５体積％であり、前記第一の炭素化工程における炭素化処理の時間が１５〜１８０分である炭素材料の製造方法である。
【実施例】
【００５５】
以下、本発明を実施例により具体的に説明するが、本発明はこれらに限定されるものではない。
【００５６】
＜炭素材料の表面形状のＳＰＭ観察＞
得られた炭素材料（炭素繊維）の表面は走査型プローブ顕微鏡としてＢｒｕｋｅｒ社製の原子間力顕微鏡（製品名：Ｄｉｍｅｎｓｉｏｎ  Ｖ）を用いて評価した。カンチレバーはＢｒｕｋｅｒ社製ＲＴＥＰＳ−３００を使用し、タッピングモードで走査範囲６００ｎｍ×６００ｎｍ、アスペクト比１．０、走査速度１．０Ｈｚの条件で走査してピクセル数５１２×５１２の形状像を取得した。任意に単繊維１０本を選びそれぞれにつき１ヶ所の形状像取得を行った。
得られた形状像をグレースケール像として表示する場合は、グレー濃淡が濃いほどその位置の表面形状が高い（プローブに近い）ことを示す（図１、３、および５）。
炭素材料が炭素繊維の場合は、得られた形状像には前駆体繊維を賦形（紡糸）する工程で生じる、炭素繊維の繊維軸方向に延びる長さ６００ｎｍ以上の皺構造と本発明の炭素材料に特徴的な楕円状のナノスケールの膨らみが観察されるので、皺構造の凸条の峰の近傍における炭素繊維の繊維軸方向に沿った表面凹凸を形状像から抽出し、中心線平均粗さ（Ｒａ）を算出した。
表面形状像の１画面（６００ｎｍ×６００ｎｍ）中に観察される楕円状のナノスケールの膨らみの数を、グレースケール像から目視で数え、１平方μｍあたりの楕円状のナノスケールの膨らみの数に換算した。また、楕円状のナノスケールの膨らみのうち底面の大きなものを１画面から５個選択し、その膨らみの底面の最大フェレ径と底面の面積を求め、最大フェレ径を楕円状のナノスケールの膨らみの長さとし、楕円状のナノスケールの膨らみの長さと底面の面積の両方が等しい楕円が持つ短径を楕円状のナノスケールの膨らみの幅とした。それぞれの１画面から選択した５個の楕円状のナノスケールの膨らみは、それぞれのグレースケール像中に重ねて表示した。
楕円状のナノスケールの膨らみの高さは、その膨らみの底面の最大フェレ径の両端における高さの平均（両端を結ぶ線分の中点の高さ）と、楕円状のナノスケールの膨らみの頂点の高さの差として求めた。
【００５７】
「実施例１」
＜前駆体繊維の製造＞
アクリロニトリル系重合体（アクリロニトリル単位の含有量：９６質量％、アクリルアミド単位の含有量：３質量％、メタクリル酸単位の含有量：１質量％）を、濃度が２２質量％になるようにジメチルアセトアミド（ＤＭＡＣ）に溶解し、紡糸原液を調製した。この紡糸原液を孔径７５μｍ、孔数３０００の紡糸口金を通し、温度３５℃、濃度６７質量％のＤＭＡＣ水溶液を満たした凝固浴中で凝固させ、凝固糸とした。得られた凝固糸を温水中で脱溶媒しながら延伸した後、アミノ変性シリコーン油剤を付与した。さらに加圧スチーム中で延伸したのち合糸して単繊維数３０００本、単繊維繊度１．２ｄｔｅｘの有機系高分子物質前駆体からなる前駆体繊維を得た。
【００５８】
＜炭素繊維の製造＞
得られた前駆体繊維を空気中、温度２６０℃、緊張下で、加熱時間を２０分として加熱して耐炎化処理し、密度（ρ）が１．３４ｇ／ｃｍ３の前駆体繊維（耐炎化繊維）を得た（酸化工程）。
ついで、熱重量測定装置（株式会社日立ハイテクノロジーズ製、「ＳＴＡ７３００」）に混合ガスの導入経路を設けたものを用い、この装置にガス状物質（Ａ）としてアセチレンガス（大陽日酸ガス＆ウェルディング株式会社製、「超高純度アセチレンＨＡ−５Ｎ」）と、非酸化性気体として窒素ガスとからなる混合ガス（アセチレンガスの体積濃度：２０体積％、窒素ガスの体積濃度：８０体積％）を導入しつつ、定長緊張下で耐炎化繊維を加熱した。具体的には、混合ガスを導入した状態で３０℃から１５０℃まで昇温速度１００℃／分で昇温し、１５０℃で３０分保持した後、１５０℃から５００℃まで５０℃／分で昇温した。５００℃に到達した後、５００℃で２０分間保持した（第一の炭素化工程）。
引き続き、装置内の雰囲気を混合ガスから窒素ガスに置換し、さらに５００℃で２０分間保持した後、最高到達温度１３５０℃まで昇温速度１０℃／分で昇温し、炭素繊維を得た。
図１に得られた炭素繊維の表面形状のグレースケール像を、図２に３Ｄ斜視図を示す。また、炭素繊維の表面形状の解析結果を表１に示す。
【００５９】
「実施例２」
実施例１と同様にして耐炎化繊維を得た。
ついで、実施例１と同様の装置に前記混合ガス（アセチレンガスの体積濃度：２０体積％、窒素ガスの体積濃度：８０体積％）を導入しつつ、緊張の無い状態で耐炎化繊維を加熱した。具体的な加熱条件は実施例１の第一の炭素化工程と同じとした。引き続き実施例１と同様に窒素中での加熱を行い炭素繊維を得た。図３に得られた炭素繊維の表面形状のグレースケール像を、図４に３Ｄ斜視図を示す。また、炭素繊維の表面形状の解析結果を表１に示す。
【００６０】
「比較例１」
第一の炭素化工程で、混合ガスの代わりに窒素ガスを用いた以外は、実施例１と同様にして炭素繊維を製造した。図５に得られた炭素繊維の表面形状のグレースケール像を、図６に３Ｄ斜視図示す。また、炭素繊維の表面形状の解析結果を表１に示す。
【００６１】
【表１】
2018111905.tif 000003
【産業上の利用可能性】
【００６２】
本発明の炭素材料は、その表面に特徴的なナノスケールの楕円状の膨らみを有しており、他の材料との界面の強度や界面の破壊靱性の向上が期待できる。特に、このような特徴を有する炭素繊維は炭素繊維強化樹脂複合材料として有用である。
【図１】
2018111905.tif 000004
【図２】
2018111905.tif 000005
【図３】
2018111905.tif 000006
【図４】
2018111905.tif 000007
【図５】
2018111905.tif 000008
【図６】
2018111905.tif 000009